(57)【特許請求の範囲】
【請求項１】
中密度ポリエチレン及び高密度ポリエチレンから選択される少なくとも一種のポリオレフィンと、ポリシランとを含むオレフィン系樹脂組成物で形成され、かつ内部で水と接触するための成形体。
【請求項２】
ポリオレフィンのメルトマスフローレイトが０．０７〜１．０ｇ／１０分である請求項１記載の成形体。
【請求項３】
ポリオレフィンの密度が０．９３０〜０．９６０ｋｇ／ｍ３である請求項１又は２記載の成形体。
【請求項４】
ポリシランの重量平均分子量が２００〜１０００である請求項１〜３のいずれかに記載の成形体。
【請求項５】
ポリシランが、鎖状ポリアルキルアリールシラン及び／又は環状ジアリールシランである請求項１〜４のいずれかに記載の成形体。
【請求項６】
ポリシランが、鎖状ポリアルキルアリールシランである請求項１〜５のいずれかに記載の成形体。
【請求項７】
ポリシランの割合が、ポリオレフィン１００重量部に対して０．１〜１０重量部である請求項１〜６のいずれかに記載の成形体。
【請求項８】
架橋剤を含まない請求項１〜７のいずれかに記載の成形体。
【請求項９】
水が金属成分を含む請求項１〜８のいずれかに記載の成形体。
【請求項１０】
加熱水を流通させる温水用配管である請求項１〜９のいずれかに記載の成形体。
【請求項１１】
厚みが１ｍｍ以上である請求項１〜１０のいずれかに記載の成形体。
【請求項１２】
中密度ポリエチレン及び高密度ポリエチレンから選択される少なくとも一種のポリオレフィンと、ポリシランとを含むオレフィン系樹脂組成物で成形体を形成することにより、金属成分を含む加熱水と接触しても成形体が劣化するのを抑制する方法。
【発明の詳細な説明】
【技術分野】
【０００１】
本発明は、内部で水（例えば、温水や熱水などの加熱水など）と接触する成形体（水を流通する配管又は収容する容器など）を形成するためのオレフィン系樹脂組成物並びにこの樹脂組成物で形成された成形体及びその劣化を抑制する方法に関する。
【背景技術】
【０００２】
水道用や温水用の配管やタンクとして、ポリエチレン（ＰＥ）やポリブテン（ＰＢ）等の樹脂配管やタンクが使用されている。近年、台所や風呂などの給湯設備の普及により、長時間に亘り、樹脂配管やタンクが温水や熱水などの加熱水に晒されることにより、樹脂配管やタンクが劣化し、亀裂などが生じることが問題となっている。また、水中の不純物や継ぎ手部分の金属の溶出によって樹脂配管がより劣化し易くなっている。特に、ポリエチレンは銅の存在下で酸化劣化による分解が進行する現象（銅害と称される現象）が知られており、銅を含む加熱水に晒されると、劣化がより促進される。そのため、樹脂配管やタンクの耐蝕性などの耐久性を向上させるために、架橋樹脂で形成された配管やタンクが提案されている。【０００３】
特許第２６８２１２０号公報（特許文献１）には、密度０．９３３〜０．９３９ｇ／ｃｍ３、メルトマスフローレイト０．１〜０．４ｇ／１０分のポリエチレンを、シラン化合物をグラフトし未架橋の状態で、架橋を防ぎながら管状に成形し、成形後シラノール縮合触媒及び／又は水放出性物質を反応させて架橋した架橋ポリエチレンからなる温水用架橋ポリエチレン管が開示されている。この文献には、シラン化合物の割合は、ポリエチレン１重量部に対して０．１〜２０重量部（特に０．５〜５重量部）と記載され、実施例では、中密度ポリエチレン１００重量部に対して２００重量部のビニルトリメトキシシランが配合されている。【０００４】
しかし、架橋ポリエチレンで形成された配管では、架橋剤が多量に配合されているため、架橋剤がブリードアウトし易い。さらに、架橋ポリエチレンでも、銅を含む加熱水による劣化の抑制は不十分であった。特に、近年は、１００年住宅（１００年以上住むための住宅）など、住宅のロングライフが要求されており、配管における更なる耐久性の向上が望まれている。【０００５】
一方、樹脂に対して高い相溶性を示し、撥水性、ガスバリア性（酸化防止性）、難燃性などを付与できる添加剤としてポリシランが知られている。【０００６】
特許第５０２１８７５号公報（特許文献２）には、ポリシランの末端が封鎖剤で封鎖された融着剤が開示されている。この文献には、前記融着剤の被着体として、熱可塑性樹脂が記載され、実施例では、ポリエチレン管の融着部に付着させて、ポリエチレン管を接合している。【０００７】
特開２００３−２６８１０８号公報（特許文献３）には、１又は複数種のポリマーと、ポリシランからなる相溶化剤とを含むプラスチック材料が開示されている。この文献の実施例では、ポリエチレン製ガス管の廃材粉砕物１００重量部及び直鎖状ポリメチルフェニルシラン１重量部を溶融混練してストランド状チップを作製している。【０００８】
特開２００７−５１２５３号公報（特許文献４）には、溶融成形における樹脂の流動性を向上又は改善するための改質剤として、ポリシラン化合物で構成された改質剤を含む樹脂組成物が開示されている。【０００９】
特開２００８−２０１８４９号公報（特許文献５）には、超高分子量ポリエチレンの優れた特性（耐衝撃性など）を維持しつつ、引張強度などの機械的強度又は機械的特性を改善できる樹脂組成物として、超高分子量ポリエチレンとポリシランとで構成されている樹脂組成物が開示されている。【００１０】
特許文献４及び５の実施例では、超高分子量ポリエチレン１００重量部及び直鎖状ポリメチルフェニルシラン５重量部を溶融混練して成形体を作製している。特許文献３〜５には、樹脂組成物で形成された成形体として、二次元的構造（フィルム、シート、板など）、三次元的構造（管、棒、チューブ、中空品など）の成形体が記載されている。【００１１】
しかし、特許文献２〜５には、金属成分を含む水を流通させるための配管について開示されていない。
【先行技術文献】
【特許文献】
【００１２】
【特許文献１】特許第２６８２１２０号公報（請求項１、第５欄６〜８行、実施例）
【特許文献２】特許第５０２１８７５号公報（請求項１、段落［００１８］、実施例）
【特許文献３】特開２００３−２６８１０８号公報（特許請求の範囲、実施例）
【特許文献４】特開２００７−５１２５３号公報（特許請求の範囲、段落［００４４］、実施例）
【特許文献５】特開２００８−２０１８４９号公報（特許請求の範囲、段落［００５４］、実施例）
【発明の概要】
【発明が解決しようとする課題】
【００１３】
従って、本発明の目的は、温水などの加熱水に晒されても劣化が抑制されたオレフィン系樹脂組成物並びにこの樹脂組成物で形成された成形体及びその劣化を抑制する方法を提供することにある。【００１４】
本発明の他の目的は、長期間に亘り、銅などの金属成分を含む水（特に温水などの加熱水）に晒されても劣化が抑制されたオレフィン系樹脂組成物並びにこの樹脂組成物で形成された成形体及びその劣化を抑制する方法を提供することにある。【００１５】
本発明のさらに他の目的は、成形性に優れるオレフィン系樹脂組成物並びにこの樹脂組成物で形成された成形体及びその劣化を抑制する方法を提供することにある。【００１６】
本発明の別の目的は、架橋剤を実質的に含まず、ブリードアウトが抑制されたオレフィン系樹脂組成物並びにこの樹脂組成物で形成された成形体及びその劣化を抑制する方法を提供することにある。
【課題を解決するための手段】
【００１７】
本発明者らは、前記課題を達成するため鋭意検討した結果、ポリオレフィン及びポリシランを含むオレフィン系樹脂組成物で、内部で水と接触する成形体を形成することにより、温水などの加熱水に晒されても劣化を抑制できることを見出し、本発明を完成した。【００１８】
すなわち、本発明のオレフィン系樹脂組成物は、内部で水と接触する成形体を形成するためのオレフィン系樹脂組成物であって、ポリオレフィン及びポリシランを含む。前記ポリオレフィンはポリエチレン系樹脂であってもよい。前記ポリオレフィンのメルトマスフローレイトは０．０７〜１．０ｇ／１０分程度である。前記ポリオレフィンの密度は０．９３０〜０．９６０ｋｇ／ｍ３程度であってもよい。前記ポリシランの重量平均分子量は２００〜１０００程度であってもよい。前記ポリシランは、鎖状ポリアルキルアリールシラン及び／又は環状ジアリールシラン（特に鎖状ポリアルキルアリールシラン）であってもよい。【００１９】
前記ポリシランの割合は、ポリオレフィン１００重量部に対して０．１〜１０重量部程度であってもよい。本発明のオレフィン系樹脂組成物は、架橋剤を実質的に含まない。前記成形体と接触する水は、金属成分を含んでいてもよい。前記成形体は加熱水を流通させる温水用配管であってもよい。【００２０】
本発明には、前記樹脂組成物で形成され、かつ内部で水と接触する成形体も含まれる。この成形体は温水用配管であってもよい。前記成形体の厚みは１ｍｍ以上であってもよい。また、本発明には、前記樹脂組成物で成形体を形成することにより、金属成分を含む加熱水と接触しても成形体が劣化するのを抑制する方法も含まれる。
【発明の効果】
【００２１】
本発明では、水を流通する配管又は収容するタンクなどの成形体がポリオレフィン及びポリシランを含むオレフィン系樹脂組成物で形成されているため、温水などの加熱水に晒されても、劣化を抑制でき、降伏強度や破断伸びの低下が抑制され、成形体における亀裂などの劣化を抑制できる。また、銅などの金属成分を含む水（特に温水や熱水などの加熱水）に晒されても耐久性を向上でき、長期間使用しても、配管などの成形体の劣化を抑制できる。また、本発明の組成物は、適度な分子量を有するポリオレフィンで形成され、架橋剤も実質的に含まないため、成形性も向上できる。さらに、架橋剤を実質的に含まず、少量のポリシランの配合により成形体の劣化を抑制できるため、添加剤のブリードアウトも抑制できる。
【図面の簡単な説明】
【００２２】
【図１】図１は、実施例において１１０℃の５重量％塩化銅水溶液に浸漬した試験片の降伏強度の変化を示すグラフである。
【図２】図２は、実施例において１１０℃の５重量％塩化銅水溶液に浸漬した試験片の破断伸びの変化を示すグラフである。
【図３】図３は、実施例において１１０℃の５重量％塩化銅水溶液に浸漬した試験片の酸化カルボニル強度を示すグラフである。
【図４】図４は、比較例１で得られた試験片の電子顕微鏡写真である。
【図５】図５は、実施例３で得られた試験片の電子顕微鏡写真である。
【図６】図６は、比較例２及び実施例９で得られた配管の熱水による浸漬前後の電子顕微鏡写真である。
【発明を実施するための形態】
【００２３】
［オレフィン系樹脂組成物］
本発明のオレフィン系樹脂組成物は、ポリオレフィン及びポリシランを含み、内部で水と接触させる成形体（水を流通させる配管など）を形成するために用いられる。ポリオレフィンとポリシランとを組み合わせると、ポリオレフィン単独で形成された成形体に比べて成形体の耐久性が向上する理由は明らかではないが、ポリオレフィンの結晶性が関与していると推定できる。すなわち、ポリオレフィンは、通常、結晶域と非晶域とを有しているが、加熱水に晒されると、非晶域が結晶化し、結晶域と非晶域とのバランスが崩れ、ポリオレフィンの可撓性が低下して脆くなり、結晶域と非晶域との境界がウイークポイントとなると推定できる。詳しくは、非晶域は、結晶化により縮小するが、領域全体において非晶域が均一に縮小せず、局部的に縮小されることにより、結晶域との境界で空隙（ボイド）が生じ、可撓性が低下していると推定できる。特に、ポリエチレンなどのポリオレフィンでは結晶域はラメラ晶が成長した断面円形状の球晶を形成している場合が多く、加熱水に晒されることにより、球晶が成長し、脆化が進行していることが推定できる。また、水を流通させる配管では、水圧も掛かるため、劣化を促進していると推定できる。そのため、これまでの技術常識では、ポリオレフィンの結晶性が高くなると、硬さは上昇するものの、靱性（伸びなどの可撓性）は低下し、硬さと靱性とは両立困難なトレードオフの関係にあった。これに対して、本発明では、ポリオレフィンにポリシランを添加すると、非晶域のポリオレフィン鎖間にポリシランが浸透して補強するためか（特に結晶域と非晶域との界面に浸透してウイークポイントを補強し、非晶域での縮小状態を均一化もしくは隙間を埋めることによりボイドの発生を抑制できるためか）、加熱によりポリオレフィンの結晶性が、ポリオレフィン単独よりも更に向上するにも拘わらず、靱性の低下が抑制される。すなわち、長時間使用してもポリオレフィンの劣化は抑制され、成形体に亀裂などが生じない。特に、加熱水中に銅などの金属成分が存在すると、可撓性の低下に加えて、金属イオンがポリマーにおいてフリーラジカルの発生を促進することによりポリマーが分解し、最終的に酸化劣化すると推定できる。このような劣化も非晶域において進行し易いが、ポリシランがポリオレフィンの非晶域に浸透して補強するとともに、ポリシラン自身の撥水性により極性を有する物質との接触を抑制できるためか、酸化劣化も抑制できる。すなわち、ポリシランは、結晶構造に関係する物理的な側面と、酸化劣化に関係する化学的な側面の両面においてポリオレフィンに作用し、その劣化を抑制していると推定できる。
【００２４】
（ポリオレフィン）
ポリオレフィンは、例えば、エチレン、プロピレン、１−ブテン、２−ブテン、１−ペンテン、１−ヘキセン、３−メチルペンテン、４−メチルペンテンなどのα−オレフィン（特に、エチレン、プロピレンなどのα−Ｃ２−６オレフィン）を主要な重合成分とする重合体であってもよい。
【００２５】
前記α−オレフィン以外の共重合性単量体としては、例えば、（メタ）アクリル系単量体［例えば、（メタ）アクリル酸メチルや（メタ）アクリル酸エチルなどの（メタ）アクリル酸Ｃ１−６アルキルエステルなど］、不飽和カルボン酸類（例えば、無水マレイン酸など）、ビニルエステル類（例えば、酢酸ビニル、プロピオン酸ビニルなど）、ジエン類（ブタジエン、イソプレンなど）などが挙げられる。これらの単量体は、単独で又は二種以上組み合わせて使用できる。
【００２６】
ポリオレフィンとしては、例えば、ポリエチレン系樹脂、ポリブテン系樹脂などが挙げられる。これらのポリオレフィンは、単独で又は二種以上組み合わせて使用できる。
【００２７】
これらのポリオレフィンのうち、ポリエチレン系樹脂、ポリブテン系樹脂などのポリＣ２−４オレフィン系樹脂が好ましく、ポリシランによる耐久性の向上効果が大きい点から、ポリエチレン系樹脂が特に好ましい。
【００２８】
ポリエチレン系樹脂は、ポリエチレンホモポリマー（単独重合体）であってもよく、ポリエチレンコポリマー（共重合体）であってもよい。コポリマーに含まれる共重合性単量体としては、例えば、オレフィン類（例えば、プロピレン、１−ブテン、２−ブテン、１−ペンテン、１−ヘキセン、３−メチルペンテン、４−メチルペンテン、１−オクテンなどのα−Ｃ３−８オレフィンなど）、（メタ）アクリル系単量体［例えば、（メタ）アクリル酸メチルや（メタ）アクリル酸エチルなどの（メタ）アクリル酸Ｃ１−６アルキルエステルなど］、不飽和カルボン酸類（例えば、無水マレイン酸など）、ビニルエステル類（例えば、酢酸ビニル、プロピオン酸ビニルなど）、ジエン類（ブタジエン、イソプレンなど）などが挙げられる。これらの共重合性単量体は、単独で又は二種以上組み合わせて使用できる。これらの共重合性単量体のうち、プロピレン、１−ブテン、１−ヘキセン、４−メチルペンテン、１−オクテンなどのα−Ｃ３−８オレフィンが好ましい。共重合性単量体の割合は３０モル％以下（例えば、０．０１〜３０モル％）、好ましくは２０モル％以下（例えば、０．１〜２０モル％）、さらに好ましくは１０モル％以下（例えば、１〜１０モル％）程度である。コポリマーは、ランダム共重合体、ブロック共重合体などであってもよい。
【００２９】
ポリエチレン系樹脂としては、例えば、低、中又は高密度ポリエチレン、直鎖状低密度ポリエチレン、エチレン−プロピレン共重合体、エチレン−ブテン−１共重合体、エチレン−プロピレン−ブテン−１共重合体、エチレン−（４−メチルペンテン−１）共重合体などが挙げられる。これらのポリエチレン系樹脂は、単独で又は二種以上組み合わせて使用できる。これらのポリオレフィン樹脂のうち、結晶域と非晶域とのバランスに優れる点から、中又は高密度ポリエチレン（特に中密度ポリエチレン）が特に好ましい。
【００３０】
ポリオレフィン（特にポリエチレンなどのポリエチレン系樹脂）のメルトマスフローレイト（ＭＦＲ）は、ＪＩＳ  Ｋ７２１０に準拠した測定方法（温度１９０℃、荷重２．１６ｋｇ）において、例えば、０．０７〜１．０ｇ／１０分、好ましくは０．１〜０．８ｇ／１０分、さらに好ましくは０．１〜０．７ｇ／１０分程度である。ＭＦＲが小さすぎると、成形体の耐久性が低下し、ＭＦＲが大きすぎると、成形性が低下するとともに、ポリシランによる耐久性の向上効果が低下する。
【００３１】
ポリオレフィン（特に、ポリエチレンなどのポリエチレン系樹脂）の密度は、ＪＩＳ  Ｋ７１１２に準拠して、０．９１０〜０．９６０ｋｇ／ｍ３程度の範囲から選択できるが、水（特に加熱水）を流通又は収容するための配管やタンクに必要な強度を有し、かつポリシランによる耐久性の向上効果も大きい点から、例えば、０．９３０〜０．９６０ｋｇ／ｍ３、好ましくは０．９３０〜０．９５０ｋｇ／ｍ３、さらに好ましくは０．９３０〜０．９４０ｋｇ／ｍ３程度である。密度が小さすぎると、成形体の耐久性が低下し、大きすぎると、ポリシランによる耐久性の向上効果が低下する。特に、本発明では、適度な分岐鎖の絡み合いにより靱性を向上できるためか、密度０．９２５〜０．９４０ｋｇ／ｍ３（特に０．９３０〜０．９３５ｋｇ／ｍ３）の中密度ポリポリエチレンが好ましい。
【００３２】
ポリオレフィン（特に、ポリエチレンなどのポリエチレン系樹脂）の結晶化度は、例えば、５０〜７０％、好ましくは５０〜６０％、さらに好ましくは５５〜６０％程度である。結晶化度が小さすぎると、成形体の耐久性が低下し、大きすぎると、ポリシランによる耐久性の向上効果が低下する。なお、結晶化度の測定方法は、例えば、ＸＲＤ（Ｘ線回折による面積法）の方法で測定できる。
【００３３】
（ポリシラン）
ポリシランとしては、Ｓｉ−Ｓｉ結合を有する直鎖状、環状、分岐状、又は網目状の化合物であれば特に限定されないが、通常、下記式（１）及び（２）で表される構造単位のうち少なくとも１つの構造単位を有するポリシランで構成されている場合が多い。
【００３４】
【化１】
0006496663.tif 000002
【００３５】
（式中、Ｒ１〜Ｒ３は、同一又は相異なって、水素原子、ヒドロキシル基、有機基又はシリル基を示す）
前記式（１）及び（２）において、Ｒ１〜Ｒ３で表される有機基としては、炭化水素基（アルキル基、アルケニル基、シクロアルキル基、シクロアルケニル基、アリール基、アラルキル基）、これらの炭化水素基に対応するエーテル基（アルコキシ基、シクロアルキルオキシ基、アリールオキシ基、アラルキルオキシ基など）などが挙げられる。通常、前記有機基は、アルキル基、アルケニル基、シクロアルキル基、アリール基、アラルキル基などの炭化水素基である場合が多い。また、水素原子やヒドロキシル基、アルコキシ基、シリル基などは末端に置換している場合が多い。
【００３６】
前記式（１）及び（２）のＲ１〜Ｒ３において、アルキル基としては、メチル、エチル、プロピル、イソプロピル、ブチル、ｔ−ブチル、ペンチル、ヘキシルなどのＣ１−１４アルキル基（好ましくはＣ１−１０アルキル基、さらに好ましくはＣ１−６アルキル基）が挙げられる。
【００３７】
アルコキシ基としては、メトキシ、エトキシ、プロポキシ、イソプロポキシ、ブトキシ、ｔ−ブトキシ、ペンチルオキシなどのＣ１−１４アルコキシ基が挙げられる。
【００３８】
アルケニル基としては、ビニル、アリル、ブテニル、ペンテニルなどのＣ２−１４アルケニル基が挙げられる。
【００３９】
シクロアルキル基としては、シクロペンチル、シクロヘキシル、メチルシクロヘキシルなどのＣ５−１４シクロアルキル基などが挙げられる。シクロアルキルオキシ基としては、シクロペンチルオキシ、シクロヘキシルオキシなどのＣ５−１４シクロアルキルオキシ基などが挙げられる。シクロアルケニル基としては、シクロペンテニル、シクロヘキセニルなどのＣ５−１４シクロアルケニル基などが挙げられる。
【００４０】
アリール基としては、フェニル、メチルフェニル（トリル）、ジメチルフェニル（キシリル）、ナフチルなどのＣ６−２０アリール基（好ましくはＣ６−１５アリール基、さらに好ましくはＣ６−１２アリール基）などが挙げられる。アリールオキシ基としては、フェノキシ、ナフチルオキシなどのＣ６−２０アリールオキシ基などが挙げられる。アラルキル基としては、ベンジル、フェネチル、フェニルプロピルなどのＣ６−２０アリール−Ｃ１−４アルキル基などが挙げられる。アラルキルオキシ基としては、ベンジルオキシ、フェネチルオキシ、フェニルプロピルオキシなどのＣ６−２０アリール−Ｃ１−４アルキルオキシ基などが挙げられる。
【００４１】
シリル基としては、シリル基、ジシラニル基、トリシラニル基などのＳｉ１−１０シラニル基（好ましくはＳｉ１−６シラニル基）などが挙げられる。
【００４２】
また、Ｒ１〜Ｒ３が、前記有機基（アルキル基、アリール基など）又はシリル基である場合には、その水素原子の少なくとも１つが、置換基（又は官能基）により置換されていてもよい。このような置換基（又は官能基）は、例えば、ヒドロキシル基、アルキル基、アリール基、アルコキシ基などの前記と同様の基であってもよい。
【００４３】
これらのうち、Ｒ１〜Ｒ３は、アルキル基（例えば、メチル基などのＣ１−４アルキル基）、アリール基（例えば、フェニル基などのＣ６−２０アリール基）などである場合が多い。
【００４４】
ポリシランが非環状構造（直鎖状、分岐鎖状、網目状）の場合、末端基（末端置換基）は、通常、水素原子、ヒドロキシル基、ハロゲン原子（塩素原子など）、アルキル基、アリール基、アルコキシ基、シリル基などであってもよい。これらのうち、ヒドロキシル基、メチル基、フェニル基である場合が多く、なかでもメチル基が好ましく、末端基はトリメチルシリル基であってもよい。
【００４５】
具体的なポリシランとしては、例えば、前記式（１）で表される構造単位を有する直鎖状又は環状ポリシラン、前記式（２）で表される構造単位を有するポリシラン（分岐鎖状又は網目状ポリシラン）、前記式（１）及び（２）で表される構造単位を組み合わせて有するポリシラン（分岐鎖状又は網目状ポリシラン）などが挙げられる。これらのポリシランにおいて、前記式（１）及び（２）で表される構造単位は、それぞれ、単独で又は２種以上組み合わせてもよい。なお、分岐鎖状又は網目状ポリシランは、下記式（３）で表される構造単位をさらに含んでいてもよい。
【００４６】
【化２】
0006496663.tif 000003
【００４７】
代表的なポリシランとしては、鎖状又は環状ポリシラン、例えば、ポリジアルキルシラン［例えば、ポリジメチルシラン、ポリメチルプロピルシラン、ポリメチルブチルシラン、ポリメチルペンチルシラン、ポリジブチルシラン、ポリジヘキシルシラン、ジメチルシラン−メチルへキシルシラン共重合体など］、ポリアルキルアリールシラン［例えば、ポリメチルフェニルシラン、メチルフェニルシラン−フェニルヘキシルシラン共重合体など］、ポリジアリールシラン（例えば、ポリジフェニルシランなど）、ジアルキルシラン−アルキルアリールシラン共重合体（例えば、ジメチルシラン−メチルフェニルシラン共重合体、ジメチルシラン−フェニルヘキシルシラン共重合体、ジメチルシラン−メチルナフチルシラン共重合体など）などが挙げられる。これらのポリシランは、単独で又は二種以上組み合わせて使用できる。
【００４８】
これらのうち、配管などの成形体の耐久性の向上効果が大きい点から、Ｒ１がアリール基（特にＣ６−２０アリール基）であり、かつＲ２がアリール基（特にＣ６−２０アリール基）又はアルキル基（特にＣ１−６アルキル基）である構造単位（１）を有するポリシラン（特に鎖状又は環状ポリシラン）、例えば、ポリＣ１−６アルキルＣ６−２０アリールシラン（例えば、ポリＣ１−３アルキルＣ６−１０アリールシラン）、ポリジＣ６−２０アリールシラン（例えば、ポリジＣ６−１０アリールシラン）が好ましい。さらに、ポリオレフィンに対する相溶性に優れ、配管などの成形体の機械的特性を向上できる点から、鎖状ポリアルキルアリールシラン、環状ジアリールシラン（特に鎖状ポリアルキルアリールシラン）が好ましい。
【００４９】
ポリシランは、加熱により結晶化が進行するポリオレフィン中での自由度を担保できる点から、ポリオレフィンに対する反応性基（例えば、ラジカル重合性基）を実質的に含まないのが好ましく、前記反応性基を含まないのが特に好ましい。
【００５０】
ポリシランの平均重合度は、ケイ素原子換算（すなわち、一分子あたりのケイ素原子の平均数）で、例えば、２〜１００、好ましくは３〜８０、さらに好ましくは５〜５０（特に１０〜３０）程度であってもよい。ポリシランの重量平均分子量は、ＧＰＣ（ポリスチレン換算）による測定方法において、例えば、５０〜３００００（例えば、１００〜２００００）、好ましくは１００〜３０００（例えば、１５０〜２０００）、さらに好ましくは２００〜１０００（特に３００〜８００）程度である。重合度及び分子量が小さすぎると、配管などの成形体の耐久性が低下するとともに、ブリードアウトし易くなり、重合度及び分子量が大きすぎると、樹脂特性を低下させるとともに、ポリオレフィン鎖間への浸透が困難となるためか、配管などの成形体の機械的特性が低下する。ポリシランの重合度を比較的低く調整するために、末端をトリメチルシリル基で封止してもよい。
【００５１】
ポリシランは、室温（例えば、１５〜２５℃程度）で、固体状、液体状のいずれであってもよく、例えば、取り扱い性などの点から、固体状であってもよく、ポリオレフィンに均一に分散し易い点から、液体状のポリシランであってもよい。
【００５２】
ポリシランの割合は、ポリオレフィン１００重量部に対して０．０１重量部以上（例えば、０．０１〜１０重量部）であってもよく、例えば、０．１〜１０重量部（例えば、０．１５〜１０重量部）、好ましくは０．２〜８重量部（例えば、０．２〜６重量部）、さらに好ましくは０．２５〜５重量部（特に０．３〜４重量部）程度である。さらに、ポリシランの割合は、機械的強度や経済性などの点から、ポリオレフィン１００重量部に対して０．０１〜３重量部、好ましくは０．０５〜２重量部、さらに好ましくは０．１〜１重量部程度であってもよい。ポリエチレンにとって異物であるポリシランは１０００ｐｐｍ以下の少量で配合されるのが従来の技術常識であったが、本発明では１０００ｐｐｍを超えても成形体の機械的特性を向上できる。ポリシランの割合が少なすぎると、配管などの成形体の耐久性が低下し、多すぎると、配管などの成形体の機械的特性が低下する上に、表面にブリードアウトして水を汚染する。
【００５３】
（オレフィン系樹脂組成物の特性及び調製方法並びに成形体）
本発明のオレフィン系樹脂組成物は、ポリオレフィン及びポリシランに加えて、慣用の添加剤、例えば、難燃剤、充填剤、安定剤（例えば、酸化防止剤、オゾン劣化防止剤、紫外線吸収剤、光安定剤など）、可塑剤、軟化剤、界面活性剤、滑剤、離型剤、帯電防止剤、着色剤などを含んでいてもよい。
【００５４】
本発明のオレフィン系組成物は、架橋剤を含んでいなくても、配管などの成形体の耐久性を向上できる。そのため、本発明のオレフィン系組成物は、ブリードアウトを抑制できる点から、架橋剤（特に重合性基を有する架橋剤）を実質的に含まないのが好ましく、架橋剤を含まないのが特に好ましい。
【００５５】
本発明のオレフィン系樹脂組成物は、耐久性に優れ、加熱水に晒されても、機械的特性の低下が抑制され、破断伸びの低下を抑制できる。特に、銅などの金属成分を含む加熱水に晒されても、機械的特性の低下が抑制され、例えば、１１０℃の塩化銅水溶液中に１０００時間浸漬後の破断伸びは５００％以上、好ましくは５００〜６００％、さらに好ましくは５２０〜５５０％程度である。
【００５６】
さらに、本発明のオレフィン系樹脂組成物は、加熱水に晒されても、酸化劣化が抑制され、例えば、０．３ＭＰａの加圧下、１１０℃の熱水中に３０００時間浸漬後の酸化誘導時間は、４５分以上、好ましくは４８分以上、さらに好ましくは５０分以上であってもよい。特に、銅などの金属成分を含む加熱水に晒されても、酸化劣化が抑制され、例えば、１１０℃の塩化銅水溶液中に１０００時間浸漬後の酸化誘導時間は、３８分以上、好ましくは４０分以上、さらに好ましくは４５分以上であってもよい。また、表面での酸化カルボニル強度（酸化に由来する１７３０ｃｍ−１付近のピークの面積値）は、１１０℃の塩化銅水溶液中に１０００時間浸漬後であっても、浸漬前のカルボニル強度に対して、４倍以下（例えば、１〜４倍）、好ましくは３倍以下、さらに好ましくは２倍以下（特に１．５倍以下）であってもよい。なお、酸化誘導時間及び酸化カルボニル強度は、後述する実施例に記載の方法で測定できる。
【００５７】
本発明のオレフィン系樹脂組成物は、ポリオレフィンとポリシランとを慣用の方法により混合して調製でき、ペレット状などのポリオレフィンとポリシランとを溶融混合することにより調製してもよい。
【００５８】
本発明の成形体は、内部で水と接触する成形体であればよく、通常、水を流通又は収容するための配管又はタンク（容器）であり、加熱水や金属成分を含む水に対する耐久性が高いため、水道用や温水用配管又はタンクとして利用するのが好ましい。金属成分としては、例えば、銅、亜鉛、鉄などの金属を含む金属成分などが挙げられる。これらの金属成分のうち、ポリオレフィンの分解促進能が大きい点から、銅を含む金属成分に対して適用するのが好ましい。さらに、金属成分を含む温水や熱水などの加熱水に晒されると、ポリオレフィンの分解が促進されるため、加熱水を流通させる給湯器（温水器）や暖房器などの温水用配管又はタンク（特に温水用配管）が特に好ましい。
【００５９】
本発明の成形体（配管など）は、慣用の成形法、例えば、射出成形法、射出圧縮成形法、押出成形法、ブロー成形法などにより、オレフィン系樹脂組成物を成形して形成できる。
【００６０】
本発明の成形体（配管など）の厚みは、１．０ｍｍ以上であればよく、例えば、１．０〜７．０ｍｍ、好ましくは１．０〜５．０ｍｍ、さらに好ましくは１．０〜４．０ｍｍ程度である。
【実施例】
【００６１】
以下に、実施例に基づいて本発明をより詳細に説明するが、本発明はこれらの実施例によって限定されるものではない。なお、以下の実施例及び比較例で得られた試験片の特性及び評価は次のようにして測定した。【００６２】
［引張試験］
比較例１及び実施例１〜６では、ＪＩＳ  Ｋ７１６１に準拠し、得られた樹脂組成物でダンベル型試験片を作製し、引張試験機（インストロン社製「万能試験機」）を用いて、試験速度１００ｍｍ／分で引張試験を行ない、降伏強度及び破断伸びを測定した。なお、試験片は、１１０℃の５重量％塩化銅水溶液に１０００時間浸漬させ、浸漬による変化を評価した。【００６３】
一方、比較例２及び実施例７〜９では、得られた配管を切削加工して試験片を作製し、前記方法で破断伸びを測定した。なお、試験片は、０．３ＭＰａの加圧下、１１０℃の熱水に３０００時間浸漬させ、浸漬による変化を評価した。【００６４】
［ＦＴ−ＩＲ（フーリエ変換赤外分光光度計）マッピング］
１１０℃の塩化銅水溶液（５重量％の割合で塩化銅を含む水溶液）に１０００時間浸漬させた試験片の断面をＦＴ−ＩＲ（サーモフィッシャーサイエンティフィック（Thermo Fisher Scientific）（株）製）で透過マッピングにより観察し、ポリエチレンの劣化により発生したカルボニル基を確認した。【００６５】
［透過電子顕微鏡（ＴＥＭ）観察］
電界放出型透過電子顕微鏡（日本電子（株）製「ＪＥＭ−２１０Ｍ」）で試験片のナノ組織を観察した。【００６６】
［耐酸化性（ＯＩＴ）］
熱分析装置（ティー・エイ・インスツルメント・ジャパン（株）製「Ｑ２０」）を用いて、試験片の酸化誘導時間（分）を測定した。測定は、室温〜２１０℃、昇温速度９９．９℃／分において、窒素雰囲気を５０ｍｌ／分で酸素を供給して酸素雰囲気に切り換えて行った。また、比較例１及び実施例１〜６では、１１０℃の５重量％塩化銅水溶液に試験片を１０００時間浸漬させる前後において、酸化誘導時間（分）を測定した。一方、比較例２及び実施例７〜９では、０．３ＭＰａの加圧下、１１０℃の熱水に配管を３０００時間浸漬させる前後において、酸化誘導時間（分）を測定した。【００６７】
［酸化カルボニル強度］
ＦＴ−ＩＲ（サーモフィッシャーサイエンティフィック（Thermo Fisher Scientific）（株）製「Nicolet 6700 FT-IR 、Nicolet Continuμm」）を用いて、１１０℃の５重量％塩化銅水溶液に１０００時間浸漬した試験片の厚み方向での断面薄片を作製し、透過法にて測定した。測定したスペクトルより１７３０ｃｍ−１付近の酸化カルボニル基の面積値を算出した。【００６８】
［融解熱量］
比較例１及び実施例１〜６では、熱分析装置（ティー・エイ・インスツルメント・ジャパン（株）製「Ｑ２０００」）を用いて、６０℃、９０℃及び１１０℃の熱水にそれぞれ１０００時間浸漬した試験片の融解熱量を測定した。一方、比較例２及び実施例７〜９では、熱分析装置を用いて、０．３ＭＰａの加圧下、１１０℃の熱水に３０００時間浸漬した配管の融解熱量を測定した。【００６９】
試料量は２ｍｇで昇温速度は１０℃／分で行い、８０〜１３０℃で見られる吸熱ピークに対して熱量を算出した。熱量の算出は、試料中のポリエチレン量に対して単位重量あたりの熱量で行った。【００７０】
比較例１
射出成形機（（株）ニイガタマシンテクノ製「ＮＮ１０００」）を用いて、シリンダー温度２４０℃、スクリュー回転数が５０ｒｐｍのもと、トップフィーダーからポリエチレン（ＡＳＴＭ  Ｄ１２３８規格のＰＥ−ＲＴ、メルトマスフローレイト０．６４ｇ／１０分、密度０．９３３ｋｇ／ｍ３、結晶化度５８．１％）を投入し、溶融混練して試験片を作製した。【００７１】
実施例１
射出成形機のサイドフィーダーから、ポリエチレン９９．７重量部に対して０．３重量部の割合でポリシラン（ポリメチルフェニルシラン、重量平均分子量５２０、末端：トリメチルシリル基）をポリエチレンに添加して混練する以外は比較例１と同様にして試験片を作製した。【００７２】
実施例２
ポリシランの割合をポリエチレン９９重量部に対して１重量部に変更する以外は実施例１と同様にして試験片を作製した。【００７３】
実施例３
ポリシランの割合をポリエチレン９７重量部に対して３重量部に変更する以外は実施例１と同様にして試験片を作製した。【００７４】
比較例及び実施例で得られた試験片を引張試験に供した結果を図１及び２に示す。図１から明らかなように、塩化銅水溶液に浸漬後、加熱により、比較例及び実施例ともに、降伏強度は向上した。さらに、図２から明らかなように、塩化銅水溶液に浸漬後、比較例１の試験片では破断伸びが５００時間を超える辺りから急激に低下するのに対して実施例１〜３の試験片では破断伸びの低下は抑制され、特に、実施例３では上昇した。【００７５】
また、比較例及び実施例で得られた試験片をＦＴ−ＩＲマッピング試験に供した結果、比較例１の試験片では、酸化劣化によるカルボニル基の存在が確認できたのに対し、実施例１〜３の試験片ではカルボニル基の存在は確認できなかった。【００７６】
また、比較例及び実施例で得られた試験片について、酸化カルボニル強度を測定した結果を図３に示す。なお、図３において、浸漬前の比較例１の試験片について測定した結果を参考例１として示す。図３の結果から明らかなように、実施例１〜３の試験片は、比較例１の試験片よりも表面近傍でのカルボニル基の発生が抑制されている。特に、実施例２及び３の試験片は、表面における強度が、参考例１に対して１．５倍未満であり（参考例１：０．０３４４、実施例２：０．４５７、実施例３：０．０４２３）、カルボニル基の発生が抑制されている。【００７７】
また、比較例１及び実施例３で得られた試験片について、ＴＥＭ観察した結果を図４及び５に示す。図４から明らかなように、比較例１の試験片では、空洞のような欠陥（写真中に観察できる丸枠で囲んだ黒点）が観察できたが、図５から明らかなように、実施例３の試験片では、ポリシランによりポリエチレンの非晶域が補強されるためか、劣化や亀裂の原因となる空洞は観察できなかった。なお、図４中において、欠陥に相当するす黒点を丸枠で囲んだが、図４及び５において、濃色領域として現れている部分は、染色した非晶領域である。【００７８】
さらに、比較例及び実施例で得られた試験片について、耐酸化性（ＯＩＴ）を測定した結果を表１に示す。【００７９】
【表１】
0006496663.tif 000004
【００８０】
表１の結果から明らかなように、実施例の試験片は比較例の試験片よりも耐酸化性に優れており、特に、塩化銅水溶液浸漬後において、実施例３は、比較例１の１．４倍に増加した。【００８１】
実施例４
ポリシランの割合をポリエチレン９４重量部に対して６重量部に変更する以外は実施例１と同様にして試験片を作製した。【００８２】
実施例５
ポリシランとして、重量平均分子量１６，３００のポリシラン（ポリメチルフェニルシラン）を用いる以外は実施例４と同様にして試験片を作製した。【００８３】
実施例６
ポリシランとして、重量平均分子量１，６００のポリシラン（ポリメチルフェニルシラン）を用いる以外は実施例４と同様にして試験片を作製した。【００８４】
実施例４〜６及び比較例１で得られた試験片の融解熱量（ポリエチレン部換算）を測定した結果を表２に示す。【００８５】
【表２】
0006496663.tif 000005
【００８６】
表２の結果から明らかなように、ポリシランを配合した実施例の試験片では、配合していない比較例よりも融解熱量が上昇し、結晶性が向上している。【００８７】
すなわち、この結果及び図１の結果から、ポリシランの配合により試験片の強度は若干低下するが、ポリエチレンの結晶性についてはポリシランの配合により向上することがわかる。しかし、この結果及び図２の結果から、ポリシランを添加すると、結晶性が向上するにも拘わらず、従来の技術常識とは異なり、靱性は向上している。なお、図３の結果から、１０００時間の浸漬では、酸化劣化は試験片の内部まで進行しておらず、試験片の強度に対する影響が少ないことを考慮すると、異物であるポリシランの配合によりポリエチレンの強度は若干低下するものの、加熱により結晶性は向上するにも拘わらず、靱性は向上しており、このような本発明の効果は、異質であり、かつ顕著な効果である。【００８８】
比較例２
押出成形機（（株）プラ技研製「単軸押出機」）を用いて、成形温度１８０〜２２０℃において、トップフィーダーからポリエチレン（ＡＳＴＭ  Ｄ１２３８規格のＰＥ−ＲＴ、メルトマスフローレイト０．６４ｇ／１０分、密度０．９３３ｋｇ／ｍ３、結晶化度５８．１％）を投入し、溶融混練して、内径１０ｍｍ、外径１３ｍｍの配管を作製した。【００８９】
実施例７
押出成形機のトップフィーダーから、ポリエチレン９９．７重量部に対して０．３重量部の割合でポリシラン（ポリメチルフェニルシラン、重量平均分子量６００、末端：トリメチルシリル基）をポリエチレンに添加して混練する以外は比較例２と同様にして配管を作製した。【００９０】
実施例８
ポリシランの割合をポリエチレン９９重量部に対して１重量部に変更する以外は実施例７と同様にして配管を作製した。【００９１】
実施例９
ポリシランの割合をポリエチレン９７重量部に対して３重量部に変更する以外は実施例７と同様にして配管を作製した。【００９２】
比較例２及び実施例９で得られた配管について、０．３ＭＰａの加圧下、１１０℃の熱水に３０００時間浸漬した前後のＴＥＭ観察し、配管表面に観察できる球晶のサイズを測定した結果を表３に示す。なお、球晶のサイズは、ＴＥＭ像より任意の１０個の球晶について測定し、平均値を算出した。【００９３】
【表３】
0006496663.tif 000006
【００９４】
また、配管の表面をＴＥＭ観察した結果（ＴＥＭ像）を図６に示す。図６から明らかなように、比較例２の配管では、浸漬前から５μｍを超える径の球晶が観察でき、３０００時間浸漬後には球晶が成長していたのに対して、実施例９の配管では、浸漬前から５μｍを超える径の球晶は存在せず、３０００時間浸漬後の球晶は成長していなかった。【００９５】
また、比較例２及び実施例７〜９で得られた配管を引張試験に供した結果を表４に示す。なお、破断伸びは浸漬前（０時間）に対する相対値で表す。【００９６】
【表４】
0006496663.tif 000007
【００９７】
表４の結果から明らかなように、比較例２の配管では２０００時間浸漬後に破断伸びが４％以上低下しているのに対して、実施例７〜９の配管では、３０００時間浸漬後も破断伸びの低下は３％未満であった。【００９８】
また、比較例２及び実施例７〜９で得られた配管について、耐酸化性（ＯＩＴ）を測定した結果を表５に示す。【００９９】
【表５】
0006496663.tif 000008
【０１００】
表５の結果から明らかなように、実施例の配管は、比較例の配管よりも耐酸化性に優れていた。【０１０１】
さらに、比較例２及び実施例７〜９で得られた配管の融解熱量（ポリエチレン部換算）を測定した結果を表６に示す。【０１０２】
【表６】
0006496663.tif 000009
【０１０３】
表６の結果から明らかなように、いずれの配管でも、熱水への浸漬により融解熱量が上昇し、結晶性が向上している。特に、ポリシランを配合した実施例の配管では、配合していない比較例よりも融解熱量が若干上昇し、結晶性が若干向上している。【０１０４】
すなわち、この結果及び表４の結果から、実施例及び比較例ともに、熱水への浸漬により結晶性の向上に伴い、強度も向上していると推定できるにも拘わらず、比較例では破断伸びが低下していることが観察できる。この原因は、実施例では、強度が向上するとともに、撥水性を有するポリシランを添加することで、熱水中の金属イオンを寄せ付けず、酸化劣化の抑制により脆化が抑制されるのに対して、比較例では、酸化劣化に加えて、球晶の肥大化も関係していると推定できる。
【産業上の利用可能性】
【０１０５】
本発明のオレフィン系樹脂組成物は、内部で水と接触する各種成形体に利用でき、例えば、水を流通させる水道用や温水用の配管やタンクなどに利用でき、銅などの金属成分を含む加熱水に対する耐久性に優れる点から、給湯器（温水器）や暖房器における温水用配管やタンク（特に温水用配管）に好適に利用できる。
【図１】
0006496663.tif 000010
【図２】
0006496663.tif 000011
【図３】
0006496663.tif 000012
【図４】
0006496663.tif 000013
【図５】
0006496663.tif 000014
【図６】
0006496663.tif 000015